(57)【特許請求の範囲】
【請求項１】
下記ＨＴＭ−１〜ＨＴＭ−５、及びＨＴＭ−７で表される化合物からなる群より選択される、トリアリールアミン誘導体。
【化１】
0005417378.tif 000020
【化２】
0005417378.tif 000021
【請求項２】
導電性基体上に感光層が形成された電子写真感光体であって、
前記感光層は、
１）少なくとも電荷発生剤を含有する電荷発生層、少なくとも電荷輸送剤とバインダー樹脂とを含有する電荷輸送層が順次積層された積層型感光層、又は、
２）少なくとも電荷発生剤、電荷輸送剤、及びバインダー樹脂を含有する単層型感光層であり、
前記電荷輸送剤が、正孔輸送剤として請求項１記載のトリアリールアミン誘導体を含有する電子写真感光体。
【請求項３】
像担持体と、
前記像担持体の表面を帯電するための帯電部と、
帯電された前記像担持体の表面を露光して前記像担持体の表面に静電潜像を形成するための露光部と、
前記静電潜像をトナー像として現像するための現像部と、
前記トナー像を前記像担持体から被転写体へ転写するための転写部と、を備え、前記像担持体が請求項２記載の電子写真感光体である画像形成装置。
【請求項４】
前記像担持体が単層型感光層を備える正帯電電子写真感光体であり、前記帯電部が接触帯電方式である、請求項３記載の画像形成装置。
【発明の詳細な説明】
【技術分野】
【０００１】
本発明は、トリアリールアミン誘導体、前述のトリアリールアミンを正孔輸送剤として用いる電子写真感光体、及び前述の電子写真感光体を像担持体として備える画像形成装置に関する。
【背景技術】
【０００２】
電子写真方式の画像形成装置に備えられる電子写真感光体としては、セレン、アモルファスシリコン等の無機材料からなる感光層を備える無機感光体と、主に、バインダー樹脂、電荷発生剤、電荷輸送剤等の有機材料からなる感光層を備える有機感光体とがある。そして、これらの感光体のなかでは、無機感光体と比較して製造が容易であり、感光層の材料を幅広い材料から選択でき、設計の自由度が高いことから有機感光体が幅広く使用されている。
【０００３】
かかる有機感光体の電荷輸送剤として、電子輸送剤と正孔輸送剤とが使用されており、正孔輸送剤については、電荷輸送能に優れることから、種々のトリアリールアミン誘導体の使用が提案されている。そして、正孔輸送剤として好適なトリアリールアミン誘導体の具体例としては、下記の化合物（ＨＴＭ−Ａ、及びＨＴＭ−Ｂ）が挙げられる（例えば、特許文献１）。
【０００４】
【化１】
0005417378.tif 000002
【先行技術文献】
【特許文献】
【０００５】
【特許文献１】特開２００５−２８９８７７号公報
【発明の概要】
【発明が解決しようとする課題】
【０００６】
しかし、特許文献１に記載のトリアリールアミン誘導体（ＨＴＭ−Ａ、及びＨＴＭ−Ｂ）は、感光層を構成するバインダー樹脂との組み合わせによっては良好な感度特性を得にくい場合がある。このため、特許文献１に開示されるトリアリールアミン誘導体よりも、さらに感度特性に優れる電子写真感光体を与える正孔輸送剤が求められている。
【０００７】
また、接触帯電方式の帯電部を備える画像形成装置において、正帯電単層型電子写真感光体を使用する場合、転写メモリーが非常に発生しやすく、転写メモリーの発生にともないゴースト等の画像不良が発生しやすい。このため、接触帯電方式の帯電部と、正帯電単層型電子写真感光体からなる像担持体とを備える画像形成装置における、転写メモリーの発生の抑制が強く求められている。以下、転写メモリーについて説明する。
【０００８】
まず、有機感光体としては、電荷発生剤及び電荷輸送剤を同一層に含む感光層を備える単層型有機感光体が知られている。かかる単層型有機感光体は、導電性基体上に電荷発生剤を含有する電荷発生層と電荷輸送剤を含有する電荷輸送層とを積層した積層型有機感光体と比較して、構造が簡単で製造が容易であるとともに、皮膜欠陥の発生を抑制できることが知られている。
【０００９】
このような電子写真感光体を用いる画像形成装置において、以下の１）〜５）の工程を含む画像形成プロセスが実施されている。
１）電子写真感光体の表面を帯電させる工程
２）帯電された電子写真感光体表面を露光して静電潜像を形成する工程
３）静電潜像を現像バイアス電圧が印加された状態でトナー現像する工程
４）形成されたトナー像を反転現像方式により被転写体に転写する工程
５）被転写体に転写されたトナー像を加熱定着する工程
【００１０】
このような画像形成プロセスにおいては、電子写真感光体を回転させて使用するため、前周回において露光された部分の電位（明電位）が残留して、次の周における帯電工程を経ても、かかる部分においては所望する帯電電位（暗電位）を得ることができない現象（転写メモリー）が見られた。そして、転写メモリーのある部分と無い部分とでは画像濃度が変わってしまい、良好な画像を得難い問題がある。
【００１１】
また、単層型電子写真感光体には正帯電型と負帯電型とがあり、電子写真感光体の帯電方式としては接触帯電方式と非接触帯電方式とがあるが、電子写真感光体の表面を帯電させる際に、電子写真感光体の寿命やオフィス環境に悪影響を与えるオゾン等の酸化性ガスをほとんど発生しないことから、接触帯電方式と正帯電単層型電子写真感光体とを組み合わせて使用することが好ましい。
【００１２】
しかし、接触帯電方式では、放電領域が狭いため、非接触帯電方式よりも帯電能力に乏しい。このため、電子写真感光体の表面の電位が安定しにくく転写メモリーが発生しやすい問題がある。
【００１３】
このように、接触帯電方式の帯電部を備える画像形成装置において、正帯電単層型電子写真感光体を使用する場合、非常に転写メモリーが発生しやすいが、特許文献１に開示されるトリアリールアミン誘導体を正孔輸送剤として用いても、転写メモリーの発生を抑制しにくい。
【００１４】
本発明は、感度特性に優れる電子写真感光体、及び、接触帯電方式の帯電部を備える画像形成装置における転写メモリーの発生を抑制できる正帯電単層型電子写真感光体を与える正孔輸送剤を提供することを目的とする。また、本発明は、前述の正孔輸送剤を感光層に含む電子写真感光体を提供することを目的とする。さらに、本発明は、前述の電子写真感光体を像担持体として備える画像形成装置を提供することを目的とする。
【課題を解決するための手段】
【００１５】
本発明者らは、下記一般式（１）で表される化合物により上記課題が解決されることを見出し、本発明を完成するに至った。より具体的には本発明は以下のものを提供する。
【００１６】
（１）  下記一般式（１）で表されるトリアリールアミン誘導体。
【化２】
0005417378.tif 000003
〔一般式（１）中、Ａｒ１はアリール基、又は共役二重結合を有する複素環基であり、Ａｒ２はアリール基であり、Ａｒ１、及びＡｒ２は、炭素原子数１〜６のアルキル基、炭素原子数１〜６のアルコキシ基、及びフェノキシ基からなる群より選択される１以上の基により置換されていてもよい。〕
【００１７】
（２）  導電性基体上に感光層が形成された電子写真感光体であって、
前記感光層は、
１）少なくとも電荷発生剤を含有する電荷発生層、少なくとも電荷輸送剤とバインダー樹脂とを含有する電荷輸送層が順次積層された積層型感光層、又は、
２）少なくとも電荷発生剤、電荷輸送剤、及びバインダー樹脂を含有する単層型感光層であり、
前記電荷輸送剤が、正孔輸送剤として（１）記載のトリアリールアミン誘導体を含有する電子写真感光体。
【００１８】
（３）  像担持体と、
前記像担持体の表面を帯電するための帯電部と、
帯電された前記像担持体の表面を露光して前記像担持体の表面に静電潜像を形成するための露光部と、
前記静電潜像をトナー像として現像するための現像部と、
前記トナー像を前記像担持体から被転写体へ転写するための転写部と、を備え、前記像担持体が（２）記載の電子写真感光体である画像形成装置。
【００１９】
（４）  前記像担持体が単層型感光層を備える正帯電電子写真感光体であり、前記帯電部が接触帯電方式である、（３）記載の画像形成装置。
【発明の効果】
【００２０】
本発明によれば、感度特性に優れる電子写真感光体、及び、接触帯電方式の帯電部を備える画像形成装置における転写メモリーの発生を抑制できる正帯電単層型電子写真感光体を与える正孔輸送剤を提供できる。また、本発明によれば、前述の正孔輸送剤を感光層に含む、感度特性に優れる電子写真感光体、及び接触帯電方式の帯電部を備える画像形成装置における転写メモリーの発生を抑制できる正帯電単層型電子写真感光体を提供できる。さらに、本発明は、前述の電子写真感光体を像担持体として備える感度特性に優れる画像形成装置と、前述の正帯電単層型電子写真感光体と、接触帯電方式の帯電部とを組み合わせて備える、転写メモリーの発生を抑制できる画像形成装置を提供できる。
【図面の簡単な説明】
【００２１】
【図１】積層型感光体の構成を示す図である。
【図２】単層型感光体の構成を示す図である。
【図３】本発明の画像形成装置の一例を示す概略構成図である。
【図４】トリアリールアミン誘導体（ＨＴＭ−１）の１Ｈ−ＮＭＲ（３００ＭＨｚ）のチャートを示す図である。
【図５】トリアリールアミン誘導体（ＨＴＭ−２）の１Ｈ−ＮＭＲ（３００ＭＨｚ）のチャートを示す図である。
【図６】トリアリールアミン誘導体（ＨＴＭ−３）の１Ｈ−ＮＭＲ（３００ＭＨｚ）のチャートを示す図である。
【図７】トリアリールアミン誘導体（ＨＴＭ−４）の１Ｈ−ＮＭＲ（３００ＭＨｚ）のチャートを示す図である。
【図８】トリアリールアミン誘導体（ＨＴＭ−７）の１Ｈ−ＮＭＲ（３００ＭＨｚ）のチャートを示す図である。
【発明を実施するための形態】
【００２２】
以下、本発明の実施形態について説明するが、本発明は、これらに限定されるものではない。
【００２３】
［第１実施形態］
第１実施形態は、電子写真感光体において正孔輸送剤として好適に使用されるトリアリールアミン誘導体に関する。以下、トリアリールアミン誘導体、及びトリアリールアミン誘導体の製造方法について順に説明する。
【００２４】
〔トリアリールアミン誘導体〕
第１実施形態にかかるトリアリールアミン誘導体は、以下の一般式（１）で表される化合物である。
【００２５】
【化３】
0005417378.tif 000004
〔一般式（１）中、Ａｒ１はアリール基、又は共役二重結合を有する複素環基であり、Ａｒ２はアリール基であり、Ａｒ１、及びＡｒ２は、炭素原子数１〜６のアルキル基、炭素原子数１〜６のアルコキシ基、及びフェノキシ基からなる群より選択される１以上の基により置換されていてもよい。〕
【００２６】
一般式（１）においてＡｒ１、及びＡｒ２がアリール基である場合、アリール基は、フェニル基、又は２〜３個のベンゼン環が縮合されるか単結合により連結されて形成される基が好ましい。アリール基に含まれるベンゼン環の数は、１〜３であり、１又は２が好ましい。Ａｒ１、及びＡｒ２がアリール基である場合の具体例としては、フェニル基、ナフチル基、ビフェニリル基、アントリル基、フェナントリル基等が挙げられる。
【００２７】
一般式（１）において、Ａｒ１が「共役二重結合を有する複素環基」である場合、かかる複素環基は、１以上のＮ、Ｓ、Ｏを含む５員又は６員の単環であるか、かかる単環同士、又はかかる単環とベンゼン環とが縮合した複素環基であって、Ａｒ１が結合する窒素原子と結合している環が共役二重結合を有する。Ａｒ１が縮合環である複素環基である場合、縮合環を構成する単環のうち、Ａｒ１が結合する窒素原子と結合している単環が共役二重結合を有していればよい。複素環基が縮合環である場合は、環数３までのものとする。
【００２８】
Ａｒ１が共役二重結合を有する複素環基である場合に複素環基を構成する好適な複素環の例としては、チオフェン、フラン、ピロール、イミダゾール、ピラゾール、イソチアゾール、イソオキサゾール、ピリジン、ピラジン、ピリミジン、ピリダジン、トリアゾール、テトラゾール、インドール、１Ｈ−インダゾール、プリン、４Ｈ−キノリジン、イソキノリン、キノリン、フタラジン、ナフチリジン、キノキサリン、キナゾリン、シンノリン、プテリジン、ベンゾフラン、１，３−ベンゾジオキソール、ベンゾオキサゾール、ベンゾチアゾール、ベンズイミダゾール、ベンズイミダゾロン、及びフタルイミドが挙げられる。
【００２９】
Ａｒ１、及びＡｒ２は、炭素原子数１〜６のアルキル基、炭素原子数１〜６のアルコキシ基、及びフェノキシ基からなる群より選択される１以上の基により置換されていてもよい。炭素原子数１〜６のアルキル基の具体例としては、メチル基、エチル基、ｎ−プロピル基、ｉｓｏ−プロピル基、ｎ−ブチル基、ｓｅｃ−ブチル基、ｔｅｒｔ−ブチル基、ｎ−ペンチル基、ｉｓｏ−ペンチル基、ｔｅｒｔ−ペンチル基、ネオペンチル基、ｎ−ヘキシル基、ｉｓｏ−ヘキシル基等が挙げられる。また、炭素原子数１〜６のアルコキシ基の具体例としては、メトキシ基、エトキシ基、ｎ−プロピルオキシ基、ｉｓｏ−プロピルオキシ基、ｎ−ブチルオキシ基、ｓｅｃ−ブチルオキシ基、ｔｅｒｔ−ブチルオキシ基、ｎ−ペンチルオキシ基、ｉｓｏ−ペンチルオキシ基、ｔｅｒｔ−ペンチルオキシ基、ネオペンチルオキシ基、ｎ−ヘキシルオキシ基、ｉｓｏ−ヘキシルオキシ基等が挙げられる。
【００３０】
また、Ａｒ１、及びＡｒ２が、Ａｒ１、及びＡｒ２上の隣接位に置換基を有する場合、複数の置換基は互いに結合して縮合環を形成してもよい。隣接する置換基が縮合環を形成する場合、縮合環は５員環、又は６員環であるのが好ましい。
【００３１】
一般式（１）において、Ａｒ２は同一であってもよく、異なっていてもよい。トリアリールアミン誘導体の製造工程を簡略化でき、低コストでトリアリールアミンを製造可能であることから、一般式（１）で表される化合物は、Ａｒ２として同一の基を有するのが好ましい。
【００３２】
一般式（１）で表されるトリアリールアミン誘導体のうち、好適な化合物の具体例としては、以下のＨＴＭ−１〜ＨＴＭ−７が挙げられる。
【００３３】
【化４】
0005417378.tif 000005
【００３４】
【化５】
0005417378.tif 000006
【００３５】
〔トリアリールアミン誘導体の製造方法〕
一般式（１）で表されるトリアリールアミン誘導体の製造方法は、特に限定されない。一般式（１）で表されるトリアリールアミン誘導体の好適な製造方法としては、例えば、以下に説明する工程（ａ）〜工程（ｃ）を含む方法が挙げられる。
【００３６】
（工程（ａ））
工程（ａ）は、一般式（２）で表される化合物と亜リン酸トリエチルとを反応させて、一般式（３）で表される化合物を製造する工程であって、下記反応式で表される。なお、一般式（２）で表される化合物において、Ａｒ２は一般式（１）で表される化合物と同様であり、Ｘ１はハロゲン原子である。Ｘ１としては、亜リン酸トリエチルとの反応性の点で、塩素、又は臭素が好ましい。
【００３７】
【化６】
0005417378.tif 000007
【００３８】
工程（ａ）の反応における、一般式（２）で表される化合物に対する亜リン酸トリエチルの使用量は、工程（ａ）の反応が良好に進行する限り特に限定されない。典型的には、亜リン酸トリエチルの使用量は、一般式（２）で表される化合物に対して等モル〜２．５倍モルが好ましい。亜リン酸トリエチルの使用量が過少であると、一般式（３）で表される化合物に、未反応の一般式（２）で表される化合物が混入しやすく、精製の負荷が増大する。亜リン酸トリエチルの使用量が過多であると、一般式（３）で表される化合物の製造コストが増大する。
【００３９】
工程（ａ）における反応温度は、工程（ａ）の反応が良好に進行する限り特に限定されないが、１６０〜２００℃が好ましい。また、工程（ａ）の反応は、典型的には２〜６時間で行われる。
【００４０】
（工程（ｂ））
工程（ｂ）は、工程（ａ）で得られた一般式（３）で表される化合物と、一般式（４）で表される３−（４−ハロフェニル）アクリルアルデヒドとを反応させて、一般式（５）で表される化合物を製造する工程であって、下記反応式で表される。なお、一般式（４）において、Ｘ２はハロゲン原子であり、Ｘ２としては、後述する工程（ｃ）における反応性の点で、塩素、又は臭素が好ましい。
【００４１】
【化７】
0005417378.tif 000008
【００４２】
工程（ｂ）の反応における、一般式（３）で表される化合物に対する一般式（４）で表される化合物の使用量は、工程（ｂ）の反応が良好に進行する限り特に限定されない。典型的には、一般式（４）で表される化合物の使用量は、一般式（３）で表される化合物に対して、等モル〜２．５倍モルが好ましい。
【００４３】
工程（ｂ）における反応温度は、工程（ｂ）の反応が良好に進行する限り特に限定されないが、−２０〜３０℃が好ましい。また、工程（ｂ）の反応は、典型的には５〜３０時間で行われる。
【００４４】
工程（ｂ）の反応は塩基の存在下に行われる。工程（ｂ）において使用される好適な塩基としては、ナトリウムメトキシド、ナトリウムエトキシド等のアルカリ金属アルコキシド；水素化ナトリウム、水素化カリウム等のアルカリ金属水素化物；ｎ−ブチルリチウム等のアルキルリチウムが挙げられる。これらの塩基は、２種以上を組み合わせて使用できる。
【００４５】
工程（ｂ）における塩基の使用量は、一般式（４）で表される化合物に対して１倍〜１．５倍モルが好ましい。塩基の使用量が過少であれば、工程（ｂ）の反応の反応性が著しく低下する場合がある。塩基の使用量が過多であれば、工程（ｂ）の反応の制御が困難となる場合がある。
【００４６】
工程（ｂ）において使用する溶媒は、工程（ｂ）の反応に不活性であれば特に限定されない。好適な溶媒の具体例としては、ジエチルエーテル、テトラヒドロフラン、１，４−ジオキサン等のエーテル類；塩化メチレン、クロロホルム、ジクロロエタン等のハロゲン化炭化水素；ベンゼン、トルエン、キシレン、エチルベンゼン等の芳香族炭化水素；ジメチルホルムアミド等が挙げられる。
【００４７】
（工程（ｃ））
工程（ｃ）は、一般式（６）で表されるアミン１モルと、一般式（５）で表される化合物（２）モルとを反応させて、一般式（１）で表されるトリアリールアミン誘導体を製造する工程であって、下記反応式で表される。なお、一般式（６）において、Ａｒ１は一般式（１）で表される化合物と同様である。
【００４８】
【化８】
0005417378.tif 000009
【００４９】
工程（ｃ）の反応における、一般式（５）で表される化合物に対する一般式（６）で表される化合物の使用量は、工程（ｃ）の反応が良好に進行する限り特に限定されない。典型的には、一般式（５）で表される化合物の使用量は、一般式（６）で表される化合物に対して、２倍モル〜５倍モルが好ましい。
【００５０】
工程（ｃ）における反応温度は、工程（ｃ）の反応が良好に進行する限り特に限定されないが、８０〜１４０℃が好ましい。また、工程（ｃ）の反応は、典型的には２〜１０時間で行われる。
【００５１】
工程（ｃ）の反応は、パラジウム触媒と塩基との存在下に行うのが好ましい。かかる場合、反応液中で発生するハロゲン化水素がすみやかに中和されるために触媒活性が向上し、パラジウム触媒により工程（ｃ）の反応の活性化エネルギーを良好に低下させることができる。このため、パラジウム触媒と塩基とを使用することにより、一般式（１）で表されるトリアリールアミン誘導体を特に良好な収率で得ることができる。
【００５２】
触媒として好適に使用できるパラジウム化合物の具体例としては、ヘキサクロルパラジウム（ＩＶ）酸ナトリウム四水和物及びヘキサクロルパラジウム（ＩＶ）酸カリウム四水和物等の四価パラジウム化合物；塩化パラジウム（ＩＩ）、臭化パラジウム（ＩＩ）、酢酸パラジウム（ＩＩ）、パラジウムアセチルアセテート（ＩＩ）、ジクロロビス（ベンゾニトリル）パラジウム（ＩＩ）、ジクロルビス（トリフェニルホスフィン）パラジウム（ＩＩ）、ジクロロテトラミンパラジウム（ＩＩ）及びジクロロ（シクロオクタ−１，５−ジエン）パラジウム（ＩＩ）等の二価のパラジウム化合物；トリス（ジベンジリデンアセトン）ジパラジウム（０）、トリス（ジベンジリデンアセトン）ジパラジウムクロロホルム錯体（０）及びテトラキス（トリフェニルホスフィン）パラジウム（０）等のパラジウム化合物が挙げられる。パラジウム触媒は、２種以上を組み合わせて使用できる。
【００５３】
パラジウム触媒の使用量は、工程（ｃ）の反応が良好に進行する限り特に限定されないが、一般式（６）のアミン１モルに対して０．０００２５〜２０モルが好ましく、０．０００５〜１０モルがより好ましい。
【００５４】
工程（ｃ）の反応において使用される塩基は、反応が良好に進行する限り特に限定されず、無機塩基、及び有機塩基の何れも使用できる。工程（ｃ）の反応において好適に使用される塩基の具体例としては、ナトリウムメトキシド、ナトリウムエトキシド、カリウムメトキシド、カリウムエトキシド、リチウム−ｔｅｒｔ−ブトキシド、ナトリウム−ｔｅｒｔ−ブトキシド、及びカリウム−ｔｅｒｔ−ブトキシド等のアルカリ金属アルコシドが挙げられる。アルカリ金属アルコキシドの中では、ナトリウム−ｔｅｒｔ−ブトキシドが特に好ましい。また、リン酸三カリウム及びフッ化セシウム等の無機塩基も好適に使用できる。
【００５５】
工程（ｃ）の反応における塩基の使用量は、パラジウム触媒の使用量にもよるが、例えば、一般式（６）のアミン１モルに対して、パラジウム化合物０．００５モルを加えた場合であれば、０．９９５〜５モルが好ましく、１〜５モルがより好ましい。
【００５６】
工程（ｃ）において使用する溶媒は、工程（ｃ）の反応に不活性であれば特に限定されない。好適な溶媒の具体例としては、ベンゼン、トルエン、キシレン、エチルベンゼン等の芳香族炭化水素が挙げられる。
【００５７】
なお、Ａｒ２が２種類の異なる基であって、非対称型である一般式（１）で表されるトリアリールアミン誘導体は、工程（ｃ）における、一般式（６）のアミンと、一般式（５）で表される化合物との反応を２段階に分けて行うことにより製造できる。具体的には、１段階目で、一般式（６）のアミンと、一般式（５）で表される化合物との反応によりジアリールアミン誘導体を製造し、次いで、２段階目で、１段階目で得られたジアリールアミン誘導体と、１段階目とは異なる一般式（５）で表される化合物とを反応させることにより、非対称型のトリアリールアミン誘導体を製造できる。
【００５８】
第１実施形態にかかるトリアリールアミン誘導体を、電子写真感光体における正孔輸送剤として使用することにより、感度特性に優れる電子写真感光体が得られる。また、正帯電単層型電子写真感光体である担持体と、像担持体の表面を帯電させる接触帯電方式の帯電部とを組み合わせて備える画像形成装置では、転写メモリーによる画像不良が発生しやすい。しかし、かかる画像形成装置において、像担持体である正帯電単層型電子写真感光体の感光層に含まれる正孔輸送剤として第１実施形態にかかるトリアリールアミン誘導体を用いる場合、転写メモリーの発生を抑制でき、これにより画像不良の発生を抑制できる。
【００５９】
［第２実施形態］
第２実施形態は、第１実施形態にかかるトリアリールアミン誘導体を正孔輸送剤として感光層に含む電子写真感光体（以下、単に感光体とも記す）に関する。
【００６０】
具体的には、第２実施形態は、導電性基体上に感光層が形成された電子写真感光体であって、感光層は、
１）少なくとも電荷発生剤を含有する電荷発生層、少なくとも電荷輸送剤とバインダー樹脂とを含有する電荷輸送層が順次積層された積層型感光層、又は、
２）少なくとも電荷発生剤、電荷輸送剤、及びバインダー樹脂を含有する単層型感光層であり、
電荷輸送剤が、正孔輸送剤として第１実施形態のトリアリールアミン誘導体を含有する電子写真感光体に関する。つまり、第２実施形態にかかる電子写真感光体の構造は特に限定されず、積層型電子写真感光体であっても、単層型電子写真感光体であってもよい。
【００６１】
なお、本出願の明細書及び特許請求の範囲において、積層型感光体の電荷輸送層、又は単層型積層体の感光層に含まれる樹脂を「バインダー樹脂」と呼ぶ。また、積層型感光体の電荷発生層が樹脂を含む場合に、電荷発生層に含まれる樹脂を「ベース樹脂」と呼ぶ。以下、第２実施形態にかかる電子写真感光体について、積層型電子写真感光体、及び単層型電子写真感光体の順に説明する。
【００６２】
〔積層型電子写真感光体〕
図１（ａ）に示すように、電子写真感光体において積層型感光体１０は、導電性基体１１上に蒸着又は塗布等の手段によって、電荷発生剤を含有する電荷発生層１２を形成し、次いで電荷発生層１２上に、電荷輸送剤と特定のバインダー樹脂とを含む塗布液を塗布した後に乾燥させて電荷輸送層１３を形成することにより作成できる。
【００６３】
積層型の電子写真感光体は、電荷輸送剤の種類を適宜選択することにより、正負何れの帯電方式にも適用可能である。
【００６４】
また、図１（ｂ）に示すように、感光層を形成する前に、導電性基体１１上に、下引き層１４を予め形成しておくことも好ましい。下引き層１４を設けることにより、導電性基体１１側の電荷の感光層への注入を防ぐとともに、感光層の導電性基体１１上への結着を強固にし、導電性基体１１の表面上の欠陥を被覆して平滑化することができるためである。
【００６５】
以下、積層型感光体に関して、導電性基体、感光層、及び感光層の作成方法について順に説明する。
【００６６】
（導電性基体）
導電性基体は、電子写真感光体の導電性基体として用いることができるものであれば、特に限定されない。具体的には、例えば、導電性を有する材料で少なくとも表面部が構成されるもの等が挙げられる。すなわち、具体的には、例えば、導電性を有する材料からなるものであってもよいし、プラスチック材料等の表面を、導電性を有する材料で被覆したものであってもよい。また、導電性を有する材料としては、例えば、アルミニウム、鉄、銅、錫、白金、銀、バナジウム、モリブデン、クロム、カドミウム、チタン、ニッケル、パラジウム、インジウム、ステンレス鋼、真鍮等が挙げられる。また、導電性を有する材料としては、導電性を有する材料を１種で用いてもよいし、２種以上を組み合わせて、例えば、合金等として用いてもよい。また、導電性基体としては、上記の中でも、アルミニウム又はアルミニウム合金からなることが好ましい。そうすることによって、より好適な画像を形成することができる感光体を提供することができる。このことは、感光層から導電性基体への電荷の移動が良好であることによると考えられる。
【００６７】
導電性基体の形状は、使用する画像形成装置の構造に合わせて適宜選択することができ、例えば、シート状、ドラム状等の基体が好適に使用できる。
【００６８】
（感光層）
積層型感光体は、導電性基体上に形成された、少なくとも電荷発生剤を含む電荷発生層、及び少なくとも電荷輸送剤とバインダー樹脂とを含む電荷輸送層から構成され、電荷発生層はベース樹脂を含んでいてもよい。以下、バインダー樹脂、電荷輸送剤、電荷発生剤、ベース樹脂について順に説明する。
【００６９】
＜バインダー樹脂＞
電荷輸送層において用いるバインダー樹脂は、本発明の目的を阻害しない範囲で特に限定されず、従来から積層型感光体の電荷輸送層において使用されているバインダー樹脂から適宜選択して用いることができる。好適なバインダー樹脂の具体例としては、ビスフェノールＺ型ポリカーボネート樹脂、ビスフェノールＺＣ型ポリカーボネート樹脂、ビスフェノールＣ型ポリカーボネート樹脂、ビスフェノールＡ型ポリカーボネート樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂、シリコーン樹脂、エポキシ樹脂、フェノール樹脂、尿素樹脂、メラミン樹脂、エポキシアクリレート樹脂、及びウレタン−アクリレート樹脂等が挙げられる。バインダー樹脂は、１種を単独で用いてもよく、２種以上を併用してもよい。
【００７０】
＜電荷輸送剤＞
電荷輸送剤としては、一般的に、正孔輸送剤と電子輸送剤とが挙げられる。第２実施形態にかかる電子写真感光体が積層型である場合、電荷輸送層は、正孔輸送剤として、第１実施形態にかかるトリアリールアミン誘導体である、一般式（１）で表される化合物を含有する。
【００７１】
電荷輸送層は、本発明の目的を阻害しない範囲で、一般式（１）で表される化合物の他に、従来から電子写真感光体において電荷輸送剤として使用される種々の化合物を含んでいてもよい。一般式（１）で表される化合物とともに使用できる正孔輸送剤としては、例えば、ベンジジン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、一般式（１）で表される化合物の他のトリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等が挙げられる。
【００７２】
電子輸送剤は、本発明の目的を阻害しない範囲で特に限定されず、従来から電子写真感光体の感光層において使用されている電子輸送剤から適宜選択して用いることができる。好適な電子輸送剤の具体例としては、ナフトキノン誘導体、ジフェノキノン誘導体、アントラキノン誘導体、アゾキノン誘導体、ニトロアントアラキノン誘導体、ジニトロアントラキノン誘導体等のキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、テトラシアノエチレン、２，４，８−トリニトロチオキサントン、ジニトロベンゼン、ジニトロアントラセン、ジニトロアクリジン、無水コハク酸、無水マレイン酸、及びジブロモ無水マレイン酸等が挙げられる。これらの中では、キノン誘導体がより好ましい。
【００７３】
＜電荷発生剤＞
電荷発生剤は、本発明の目的を阻害しない範囲で特に限定されず、従来から電子写真感光体の感光層において使用されている電荷発生剤から適宜選択して用いることができる。好適な電荷発生剤の具体例としては、Ｘ型無金属フタロシアニン（Ｘ−Ｈ２Ｐｃ）、Ｙ型オキソチタニルフタロシアニン（Ｙ−ＴｉＯＰｃ）、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコン等の無機光導電材料の粉末、ピリリウム塩、アンサンスロン系顔料、トリフェニルメタン系顔料、スレン系顔料、トルイジン系顔料、ピラゾリン系顔料、及びキナクリドン系顔料等が挙げられる。
【００７４】
また、電荷発生剤は、所望の領域に吸収波長を有するように、単独で用いてもよいし、２種以上を組み合わせて用いてもよい。さらに、前述の各電荷発生剤のうち、特に半導体レーザー等の光源を使用したレーザービームプリンターやファクシミリ等のデジタル光学系の画像形成装置には、７００ｎｍ以上の波長領域に感度を有する感光体が必要となるため、例えば、無金属フタロシアニンやオキソチタニルフタロシアニン等のフタロシアニン系顔料が好適に用いられる。なお、上記フタロシアニン系顔料の結晶形については特に限定されず、種々のものが使用される。また、ハロゲンランプ等の白色の光源を使用した静電式複写機等のアナログ光学系の画像形成装置には、可視領域に感度を有する感光体が必要となるため、例えば、ペリレン顔料やビスアゾ顔料等が好適に用いられる。
【００７５】
＜ベース樹脂＞
電荷発生層を導電性基体上に、電荷発生剤を含む溶液を塗布して形成する場合、電荷発生剤とともにベース樹脂が使用される。本発明において電荷発生層に用いるベース樹脂は、電荷輸送層において使用されるバインダー樹脂と同様の樹脂を用いることができる。
しかしながら、積層感光体は一般的に電荷発生層、電荷輸送層の順に塗工されるため、電荷輸送層の塗工において、電荷発生層がその塗工溶剤に溶解しないようなベース樹脂が選択される。
【００７６】
（感光層の作成方法）
積層型感光体における感光層は、導電性基体上、又は、導電性基体上に形成された下引き層の上に、電荷発生層及び電荷輸送層を順次積層して形成される。
【００７７】
積層型感光体における電荷発生層の膜厚は０．１〜５μｍが好ましく、０．１〜３μｍがより好ましい。また、電荷輸送層の膜厚は２〜１００μｍが好ましく、５〜５０μｍがより好ましい。
【００７８】
電荷発生層における電荷発生剤の含有量は本発明の目的を阻害しない範囲で特に限定されない。電荷発生層と塗布液の塗布により形成する場合、電荷発生剤の量は、ベース樹脂１００質量部に対して１０〜５００質量部が好ましく、３０〜３００質量部であるのがより好ましい。
【００７９】
電荷輸送層における電荷輸送剤の含有量は、本発明の目的を阻害しない範囲で特に限定されない。電荷輸送層における電荷輸送剤の含有量は、バインダー樹脂１００質量部に対して６５質量部以下が好ましく、５０質量部以下がより好ましく、１０〜５０質量部が特に好ましい。電荷輸送剤の量をかかる範囲とすることにより、耐摩耗性に優れた積層型感光体を得やすい。
【００８０】
電荷輸送層には、一般式（１）で表される化合物を正孔輸送剤として含む電荷輸送剤が含まれる。電荷輸送層における一般式（１）で表される化合物の含有量は、バインダー樹脂１００質量部に対して、２０〜１５０質量部が好ましく、４０〜１００質量部がより好ましい。一般式（１）で表される化合物の含有量をかかる範囲の値とすることで、感度特性に優れる積層型感光体を形成しやすい。
【００８１】
電荷発生層の形成方法としては、電荷発生剤の真空蒸着、又は少なくとも電荷発生剤、ベース樹脂、及び溶剤を含む塗布液の塗布が挙げられる。電荷発生層の形成方法としては、高価な蒸着装置が不要であり、製膜操作が容易であることから、少なくとも電荷発生剤、ベース樹脂、及び溶剤を含む塗布液の塗布が好ましい。また、電荷輸送層の形成方法としては、少なくとも、電荷輸送剤、バインダー樹脂、及び溶剤を含む塗布液の塗布が挙げられる。
【００８２】
感光層形成用の塗布液の調製に用いる溶媒としては、感光層形成用塗布液に従来用いられている種々の有機溶剤が使用可能である。具体的には、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素；ジクロロメタン、ジクロロエタン、クロロホルム、四塩化炭素、クロロベンゼン等のハロゲン化炭化水素；ジメチルエーテル、ジエチルエーテル、テトラヒドロフラン、ジオキサン、ジオキソラン、エチレングリコールジメチルエーテル、ジエチレングリコールジメチルエーテル等のエーテル類；アセトン、メチルエチルケトン、メチルイソブチルケトン、シクロヘキサノン等のケトン類；酢酸エチル、酢酸メチル等のエステル類；Ｎ，Ｎ−ジメチルホルムアルデヒド、Ｎ，Ｎ−ジメチルホルムアミド、ジメチルスルホキシド等の非プロトン性極性有機溶媒が挙げられる。
【００８３】
電荷発生層用又は電荷輸送層用の塗布液には、電子写真特性に悪影響を与えない範囲で、従来公知の種々の添加剤を配合することができる。塗布液に配合する好適な添加剤としては、例えば、酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等が挙げられる。また、電荷輸送剤や電荷発生剤の分散性、感光層表面の平滑性をよくするために界面活性剤、レベリング剤等を使用してもよい。
【００８４】
電荷発生層用又は電荷輸送層用の塗布液の塗布方法は特に限定されないが、例えば、スピンコーター、アプリケーター、スプレーコーター、バーコーター、ディップコーター、ドクターブレード等を用いる方法が挙げられる。
【００８５】
上記の方法により、塗布液を塗布して形成された皮膜は、高温乾燥機や減圧乾燥機等を用いて乾燥することにより溶媒を除去され電荷発生層及び電荷輸送層とされる。乾燥温度としては４０〜１５０℃が好ましい。かかる温度範囲で、皮膜を乾燥することにより、溶媒の除去が速やかに進行し、均一な厚さの電荷発生層及び電荷輸送層を効率よく形成できるためである。乾燥温度が高すぎる場合、感光層に含まれる成分が熱分解する場合があり好ましくない。
【００８６】
なお、下引き層は、樹脂と、酸化亜鉛や酸化チタン等の無機微粒子と、溶媒とから塗布液を調製し、これを導電性基体上に塗布した後に乾燥して形成することができる。
【００８７】
〔単層型電子写真感光体〕
第２実施形態にかかる電子写真感光体は、正負何れの帯電方式においても使用できること、感光層が単一の層であることから感光体の製造が容易であること、層間の界面が少なく光学的特性に優れること等から、単層型感光体とすることも好ましい。
【００８８】
図２（ａ）に示すように、電子写真感光体において単層型感光体２０は、導電性基体１１上に単一の感光層２１を設けたものである。単層型感光体における感光層は、例えば、電荷輸送剤と、電荷発生剤と、バインダー樹脂と、必要に応じてレベリング剤等とを適当な溶媒に溶解又は分散させて得た塗布液を、導電性基体１１上に塗布した後に乾燥することにより形成できる。
【００８９】
また、図２（ｂ）に示すように、導電性基体１１上に、下引き層１４を介して感光層２１を形成することも好ましい。
【００９０】
以下、単層型感光体に関して、導電性基体、感光層、及び感光層の作成方法について順に説明する。
【００９１】
（導電性基体）
本発明において単層型感光体に用いる導電性基体は、前述の積層型感光体に用いる導電性基体と同様の材料からなる基体を使用できる。また、導電性基体の形状は、使用する画像形成装置の構造に合わせて適宜選択することができ、例えば、シート状、ドラム状等の基体が好適に使用できる。
【００９２】
（感光層）
単層型感光体における感光層を構成する主たる材料としては、バインダー樹脂、電荷輸送剤、及び電荷発生剤が挙げられる。バインダー樹脂は、積層型感光体の電荷輸送層に含まれるバインダー樹脂と同様の樹脂を用いる。また、電荷輸送剤及び電荷発生剤は、積層型感光体と同様の材料を使用する。
【００９３】
（感光層の作成方法）
単層型感光体の感光層は、電荷輸送剤、電荷発生剤、バインダー樹脂、及び溶媒から塗布液を調製し、積層型感光体における電荷発生層、及び電荷輸送層の形成方法と同様の方法により形成することができる。
【００９４】
単層型感光体の感光層における、電子輸送剤の使用量は、バインダー樹脂１００質量部に対して５５質量部以下が好ましく、５〜５５質量部がより好ましく、１０〜５５質量部が特に好ましい。また、感光層中に正孔輸送剤として含まれる一般式（１）で表される化合物の含有量は、バインダー樹脂１００質量部に対して、２０〜１５０質量部が好ましく、４０〜１００質量部がより好ましい。一般式（１）で表される化合物の含有量をかかる範囲の値とすることで、感度特性に優れる単層型感光体を形成しやすい。なお、電荷輸送剤の量は電荷輸送層における正孔輸送剤と電子輸送剤の量の合計量である。
【００９５】
単層型感光体の感光層における、電荷発生剤の使用量は、バインダー樹脂１００質量部に対して０．０１〜３０質量部が好ましく、０．１〜２０質量部がより好ましく、０．４〜１０質量部が特に好ましい。電荷発生剤の使用量をかかる範囲とする場合、感光体の耐摩耗性を低下させることなく、電気特性に優れる感光体を製造できる。
【００９６】
単層型感光体の感光層の厚さは、感光層として好適な機能を有する限り特に限定されない。具体的には、感光層の厚さは、５〜１００μｍが好ましく、１０〜５０μｍがより好ましい。
【００９７】
以上、説明した、第２実施形態にかかる電子写真感光体は、感光層中に正孔輸送剤として一般式（１）で表される化合物を含有するため、感度特性に優れたものである。また、正帯電単層型電子写真感光体である担持体と、像担持体の表面を帯電させる接触帯電方式の帯電部とを組み合わせて備える画像形成装置では、転写メモリーによる画像不良が発生しやすい。しかし、かかる画像形成装置において、像担持体として第２実施形態の電子写真感光体を正帯電単層型電子写真感光体として使用する場合、電子写真感光体の感光層中に正孔輸送剤として一般式（１）で表される化合物を含有するため、転写メモリーの発生を抑制でき、これにより画像不良の発生を抑制できる。
【００９８】
［第３実施形態］
第３実施形態は、像担持体と、像担持体の表面を帯電するための帯電部と、帯電された像担持体の表面を露光して像担持体の表面に静電潜像を形成するための露光部と、静電潜像をトナー像として現像するための現像部と、トナー像を像担持体から被転写体へ転写するための転写部とを備え、像担持体として第２実施形態にかかる電子写真感光体を用いる画像形成装置に関する。
【００９９】
第３実施形態にかかる画像形成装置において、帯電部、露光部、現像部、及び転写部等の像担持体の他の構成要素は、従来の画像形成装置において使用されるものから適宜選択することができる。第３実施形態にかかる画像形成装置は、正孔輸送剤として一般式（１）で表されるトリアリールアミン誘導体を含有する、第２実施形態にかかる電子写真感光体を像担持体として備えるため、感度特性に優れる。
【０１００】
以下、第３実施形態にかかる画像形成装置の代表例として、像担持体と、像担持体の表面を帯電するための接触帯電方式の帯電部と、帯電された像担持体の表面を露光して像担持体の表面に静電潜像を形成するための露光部と、静電潜像をトナー像として現像するための現像部と、トナー像を像担持体から被転写体へ転写するための転写部とを備え、像担持体として、第２実施形態にかかる電子写真感光体として正帯電単層型電子写真感光体を備える画像形成装置について説明する。
【０１０１】
以下説明する画像形成装置は、正帯電単層型電子写真感光体である像担持体と、接触帯電方式の帯電部とを組み合わせて備えるため、電子写真感光体の寿命やオフィス環境に悪影響を与えるオゾン等の酸化性ガスの発生を抑制できる。
【０１０２】
第３実施形態にかかる画像形成装置としては、後述するような、複数色のトナーを用いるタンデム方式のカラー画像形成装置が好ましい。より具体的には、例えば、後述するような、複数色のトナーを用いるタンデム方式のカラー画像形成装置が挙げられる。ここでは、タンデム方式のカラー画像形成装置について説明する。
【０１０３】
なお、以下説明する正帯電単層型電子写真感光体を備えた画像形成装置は、各表面上にそれぞれ異なった各色のトナーによるトナー像を形成させるために、所定方向に並設された、複数の像担持体と、各像担持体に対向して配置され、表面にトナーを担持して搬送し、搬送されたトナーを、各像担持体の表面にそれぞれ供給する、現像ローラーを備えた複数の現像部とを備え、第２実施形態にかかる電子写真感光体として正帯電単層型電子写真感光体を像担持体として用いる。
【０１０４】
図３は、正帯電単層型電子写真感光体を備えた画像形成装置の構成を示す概略図である。ここでは、画像形成装置としては、カラープリンター１を例に挙げて説明する。
【０１０５】
このカラープリンター１は、図３に示すように、箱型の機器本体１ａを有している。この機器本体１ａ内には、用紙Ｐを給紙する給紙部２と、この給紙部２から給紙された用紙Ｐを搬送しながら当該用紙Ｐに画像データ等に基づくトナー像を転写する画像形成部３と、この画像形成部３で用紙Ｐ上に転写された未定着トナー像を用紙Ｐに定着する定着処理を施す定着部４とが設けられている。さらに、機器本体１ａの上面には、定着部４で定着処理の施された用紙Ｐが排紙される排紙部５が設けられている。
【０１０６】
給紙部２は、給紙カセット１２１、ピックアップローラー１２２、給紙ローラー１２３，１２４，１２５、及びレジストローラー１２６を備えている。給紙カセット１２１は、機器本体１ａから挿脱可能に設けられ、各サイズの用紙Ｐを貯留する。ピックアップローラー１２２は、給紙カセット１２１の図３に示す左上方位置に設けられ、給紙カセット１２１に貯留されている用紙Ｐを１枚ずつ取り出す。給紙ローラー１２３，１２４，１２５は、ピックアップローラー１２２によって取り出された用紙Ｐを用紙搬送路に送り出す。レジストローラー１２６は、給紙ローラー１２３，１２４，１２５によって用紙搬送路に送り出された用紙Ｐを一時待機させた後、所定のタイミングで画像形成部３に供給する。
【０１０７】
また、給紙部２は、機器本体１ａの図３に示す左側面に取り付けられる不図示の手差しトレイとピックアップローラー１２７とをさらに備えている。このピックアップローラー１２７は、手差しトレイに載置された用紙Ｐを取り出す。ピックアップローラー１２７によって取り出された用紙Ｐは、給紙ローラー１２３，１２５によって用紙搬送路に送り出され、レジストローラー１２６によって、所定のタイミングで画像形成部３に供給される。
【０１０８】
画像形成部３は、画像形成ユニット７と、この画像形成ユニット７によってその表面（接触面）にコンピューター等から電送された画像データに基づくトナー像が１次転写される中間転写ベルト３１と、この中間転写ベルト３１上のトナー像を給紙カセット１２１から送り込まれた用紙Ｐに２次転写させるための２次転写ローラー３２とを備えている。
【０１０９】
画像形成ユニット７は、上流側（図３では右側）から下流側に向けて順次配設されたブラック用ユニット７Ｋと、イエロー用ユニット７Ｙと、シアン用ユニット７Ｃと、マゼンタ用ユニット７Ｍとを備えている。各ユニット７Ｋ，７Ｙ，７Ｃ及び７Ｍは、それぞれの中央位置に像担持体としての正帯電単層型電子写真感光体３７（以下、感光体３７）が矢符（時計回り）方向に回転可能に配置されている。そして、各感光体３７の周囲には、帯電部３９、露光部３８、現像部７１、及び不図示のクリーニング部と、必要に応じて不図示の除電部とが、回転方向上流側から順に各々配置されている。なお、感光体３７としては、第２の実施形態にかかる電子写真感光体として正帯電単層型電子写真感光体を用いる。
【０１１０】
帯電部３９は、矢符方向に回転されている感光体３７の周面を均一に帯電させる。帯電部３９の具体例としては、帯電ローラー及び帯電ブラシ等が感光体３７に接触したまま、感光体３７の周面（表面）を帯電させる、接触方式の帯電ローラー及び帯電ブラシ等を備えた帯電部が挙げられ、帯電ローラーを備えた帯電部が好ましく用いられる。
【０１１１】
接触方式の帯電ローラーを備えた帯電部は、帯電ローラーが感光体３７と接触したまま、感光体３７の周面（表面）を帯電させる。このような帯電ローラーとしては、例えば、感光体３７と接触したまま、感光体３７の回転に従属して回転するもの等が挙げられる。また、帯電ローラーとしては、例えば、少なくとも表面部が樹脂で構成されたローラー等が挙げられる。より具体的には、例えば、回転可能に軸支された芯金と、芯金上に形成された樹脂層と、芯金に電圧を印加する電圧印加部とを備えたもの等が挙げられる。このような帯電ローラーを備えた帯電部は、電圧印加部によって、芯金に電圧を印加することによって、樹脂層を介して接触する感光体３７の表面を帯電させることができる。
【０１１２】
電圧印加部により帯電ローラーに印加される電圧は特に制限されないが、直流電圧のみであることが好ましい。帯電ローラーにより積層型電子写真感光体に印加する直流電圧は、１００〜２０００Ｖが好ましく、１２００〜１８００Ｖがより好ましく、１４００〜１６００Ｖが特に好ましい。交流電圧や直流電圧に交流電圧を重畳した重畳電圧を帯電ローラーに印加する場合より、帯電ローラーに直流電圧のみを印加する場合のほうが、好適な画像を形成することができる。
【０１１３】
画像形成装置が帯電ローラーを備える直流電圧を印加する帯電部と、像担持体として正帯電単層型電子写真感光体とを備える場合、特に転写メモリーが発生しやすい傾向があったが、第２実施形態にかかる正帯電単層型電子写真感光体を像担持体として用いる場合、転写メモリーが抑制され画像不良の発生を抑制することができる。
【０１１４】
また、帯電ローラーの樹脂層を構成する樹脂は、感光体３７の周面を良好に帯電させることができれば特に限定されない。樹脂層に用いる樹脂の具体例としては、シリコーン樹脂、ウレタン樹脂、シリコーン変性樹脂等が挙げられる。また、樹脂層には、無機充填材を含有させていてもよい。
【０１１５】
露光部３８は、いわゆるレーザー走査ユニットであり、帯電部３９によって均一に帯電された感光体３７の周面に、上位装置であるパーソナルコンピューター（ＰＣ）から入力された画像データに基づくレーザー光を照射し、感光体３７上に画像データに基づく静電潜像を形成する。現像部７１は、静電潜像が形成された感光体３７の周面にトナーを供給することで、画像データに基づくトナー像を形成させる。そして、このトナー像が中間転写ベルト３１に１次転写される。クリーニング部は、中間転写ベルト３１へのトナー像の１次転写が終了した後、感光体３７の周面に残留しているトナーを清掃する。除電部は、１次転写が終了した後、感光体３７の周面を除電する。クリーニング部及び除電部によって清浄化処理された感光体３７の周面は、新たな帯電処理のために帯電部へ向かい、新たな帯電処理が行われる。
【０１１６】
中間転写ベルト３１は、無端状のベルト状回転体であって、表面（接触面）側が各感光体３７の周面にそれぞれ当接するように駆動ローラー３３、従動ローラー３４、バックアップローラー３５、及び１次転写ローラー３６等の複数のローラーに架け渡されている。また、中間転写ベルト３１は、各感光体３７と対向配置された１次転写ローラー３６によって感光体３７に押圧された状態で、複数のローラーによって回転するように構成されている。駆動ローラー３３は、ステッピングモーター等の駆動源によって回転駆動し、中間転写ベルト３１を回転させるための駆動力を与える。従動ローラー３４、バックアップローラー３５、及び１次転写ローラー３６は、回転自在に設けられ、駆動ローラー３３による中間転写ベルト３１の回転に伴って従動回転する。これらのローラー３４，３５，３６は、駆動ローラー３３の主動回転に応じて中間転写ベルト３１を介して従動回転するとともに、中間転写ベルト３１を支持する。
【０１１７】
１次転写ローラー３６は、１次転写バイアス（トナーの帯電極性とは逆極性）を中間転写ベルト３１に印加する。そうすることによって、各感光体３７上に形成されたトナー像は、各感光体３７と１次転写ローラー３６との間で、駆動ローラー３３の駆動により矢符（反時計回り）方向に周回する中間転写ベルト３１に重ね塗り状態で順次転写（１次転写）される。この後、所望により、除電光により各感光体３７の表面を除電するための除電部（図示せず）による除電が行われた後に、各感光体３７はさらに回転され、次のプロセスに移行する。
【０１１８】
２次転写ローラー３２は、トナー像と逆極性の２次転写バイアスを用紙Ｐに印加する。そうすることによって、中間転写ベルト３１上に１次転写されたトナー像は、２次転写ローラー３２とバックアップローラー３５との間で用紙Ｐに転写され、これによって、用紙Ｐにカラーの転写画像（未定着トナー像）が転写される。
【０１１９】
定着部４は、画像形成部３で用紙Ｐに転写された転写画像に定着処理を施すものであり、通電発熱体により加熱される加熱ローラー４１と、この加熱ローラー４１に対向配置され、周面が加熱ローラー４１の周面に押圧当接される加圧ローラー４２とを備えている。
【０１２０】
そして、画像形成部３で２次転写ローラー３２により用紙Ｐに転写された転写画像は、当該用紙Ｐが加熱ローラー４１と加圧ローラー４２との間を通過する際の加熱による定着処理で用紙Ｐに定着される。そして、定着処理の施された用紙Ｐは、排紙部５へ排紙されるようになっている。また、本実施形態のカラープリンター１では、定着部４と排紙部５との間の適所に搬送ローラー６が配設されている。
【０１２１】
排紙部５は、カラープリンター１の機器本体１ａの頂部が凹没されることによって形成され、この凹没した凹部の底部に排紙された用紙Ｐを受ける排紙トレイ５１が形成されている。
【０１２２】
カラープリンター１は、以上のような画像形成動作によって、用紙Ｐ上に画像形成を行う。そして、上記のようなタンデム方式の画像形成装置では、像担持体として、第２実施形態にかかる電子写真感光体が備えられているので、帯電方式が接触帯電方式であり、像担持体が正帯電単層型電子写真感光体である転写メモリーが生じやすい条件であっても、転写メモリーが生じ難いため、好適な画像を形成することができる画像形成装置が得られる。
【実施例】
【０１２３】
実施例、及び比較例において、正孔輸送剤（ＨＴＭ）として、以下のＨＴＭ−１〜ＨＴＭ−９を使用した。また、電子輸送剤（ＥＴＭ）として、以下のＥＴＭ−１、及びＥＴＭ−２を使用した。
【０１２４】
＜正孔輸送剤＞
【化９】
0005417378.tif 000010
【０１２５】
【化１０】
0005417378.tif 000011
【０１２６】
【化１１】
0005417378.tif 000012
【０１２７】
＜電子輸送剤＞
【化１２】
0005417378.tif 000013
【０１２８】
〔合成例１〕
（ＨＴＭ−１の製造）
＜工程（ａ）＞
容量２００ｍｌのナス型フラスコに、化合物（１−ａ）２０．０ｇ（０．１３モル）、及び亜リン酸トリエチル２５．０ｇ（０．１５モル）を入れ、１８０℃で５時間反応を行った。冷却後、余剰の亜リン酸トリエチルを減圧下に加熱して留去し、白色の液体として化合物（１−ｂ）２９．８ｇを収率９０％で得た。
【０１２９】
【化１３】
0005417378.tif 000014
【０１３０】
＜工程（ｂ）＞
アルゴンガスにより置換された容量５００ｍｌの２口フラスコを０℃に冷却した後、同温度を保ちながら、化合物（１−ｂ）２０．０ｇ（０．０８モル）、乾燥テトラヒドロフラン１００ｍｌ、及び濃度２８質量％のナトリウムメトキシドのメタノール溶液１６．７ｇ（０．０９モル）を２口フラスコに仕込んだ。同温度で、フラスコ内を３０分撹拌した後、化合物（１−ｃ）１３．１ｇ（０．０８モル）と乾燥テトラヒドロフラン１００ｍｌを加え、室温にて撹拌して１２時間反応を行った。反応終了後、反応液をイオン交換水３００ｍｌに注ぎ、室温で、トルエン１００ｍｌにて化合物（１−ｄ）を抽出した。抽出後の有機層（トルエン層）を、イオン交換水１００ｍｌにより５回洗浄した。水洗後の有機層を無水硫酸ナトリウムにより乾燥させ、硫酸ナトリウムをろ過した後、有機層を乾固させた。残渣を、トルエン２０ｍｌ及びメタノール１００ｍｌからなる混合溶媒により再結晶して、化合物（１−ｄ）の白色結晶１６．８ｇを収率８０％で得た。
【０１３１】
【化１４】
0005417378.tif 000015
【０１３２】
＜工程（ｃ）＞
アルゴンガスにより置換された容量３００ｍｌの２口フラスコに、化合物（１−ｄ）１２．５ｇ（０．０４６９モル）、２−（ジシクロヘキシルホスフィノ）ビフェニル０．０８２ｇ（０．００２モル）、トリス（ジベンジリデンアセトン）ジパラジウム（０）０．１０８ｇ（０．０００１モル）、ナトリウムｔｅｒｔ−ブトキシド４．８７ｇ（０．０５０７モル、化合物（１−ｅ）３．２０ｇ（０．０２３４モル）、及び蒸留されたｏ−キシレン１００ｍｌを加え、１２０℃にて撹拌して５時間反応を行った。反応液を室温まで冷却した後、反応液を活性白土により処理した。処理後の反応液から溶媒を留去した後、カラムクロマトグラフィー（展開溶媒、クロロホルム／ヘキサン）により残渣を精製し、ＨＴＭ−１の黄橙色結晶１２．０ｇを収率８６％で得た。得られたトリアリールアミン誘導体の１Ｈ−ＮＭＲ（３００ＭＨｚ）のチャートを図４に示す（溶媒：ＣＤＣｌ３、基準物質：ＴＭＳ）。
【０１３３】
【化１５】
0005417378.tif 000016
【０１３４】
〔合成例２〕
（ＨＴＭ−２の製造）
化合物（１−ｅ）をｐ−ｔｅｒｔ−ブチルアニリンに変えることの他は、合成例１と同様にしてＨＴＭ−２を１２．２ｇ得た。工程（ｃ）における収率は８６％であった。得られたトリアリールアミン誘導体の１Ｈ−ＮＭＲ（３００ＭＨｚ）のチャートを図５に示す（溶媒：ＣＤＣｌ３、基準物質：ＴＭＳ）。
【０１３５】
〔合成例３〕
（ＨＴＭ−３の製造）
化合物（１−ｅ）を５−アミノテトラリンに変えることの他は、合成例１と同様にしてＨＴＭ−３を１１．８ｇ得た。工程（ｃ）における収率は８３％であった。得られたトリアリールアミン誘導体の１Ｈ−ＮＭＲ（３００ＭＨｚ）のチャートを図６に示す（溶媒：ＣＤＣｌ３、基準物質：ＴＭＳ）。
【０１３６】
〔合成例４〕
（ＨＴＭ−４の製造）
化合物（１−ｅ）をｏ−トルイジンに変えることの他は、合成例１と同様にしてＨＴＭ−４を１１．７ｇ得た。工程（ｃ）における収率は８８％であった。得られたトリアリールアミン誘導体の１Ｈ−ＮＭＲ（３００ＭＨｚ）のチャートを図７に示す（溶媒：ＣＤＣｌ３、基準物質：ＴＭＳ）。
【０１３７】
〔合成例５〕
（ＨＴＭ−５の製造）
化合物（１−ｅ）を２−アミノビフェニルに変えることの他は、合成例１と同様にしてＨＴＭ−５を１２．１ｇ得た。工程（ｃ）における収率は８２％であった。
【０１３８】
〔合成例６〕
（ＨＴＭ−６の製造）
化合物（１−ｅ）を３，４−メチレンジオキシアニリンに変えることの他は、合成例１と同様にしてＨＴＭ−６を１１．１ｇ得た。工程（ｃ）における収率は８０％であった。
【０１３９】
〔合成例７〕
（ＨＴＭ−７の製造）
化合物（１−ｅ）を２−エチル−６−メチルアニリンに変えることの他は、合成例１と同様にしてＨＴＭ−７を１１．５ｇ得た。工程（ｃ）における収率は８３％であった。得られたトリアリールアミン誘導体の１Ｈ−ＮＭＲ（３００ＭＨｚ）のチャートを図８に示す（溶媒：ＣＤＣｌ３、基準物質：ＴＭＳ）。
【０１４０】
〔実施例１〜９、及び比較例１〕
＜単層型電子写真感光体の感度の評価＞
表１に記載の電荷発生剤、正孔輸送剤、及び電子輸送剤を用いて、下記方法に従って単層型電子写真感光体を作成し、単層型電子写真感光体の感度の評価を行った。
【０１４１】
（塗布液の調製）
電荷発生剤（Ｘ型無金属フタロシアニン（Ｘ−Ｈ２ＰＣ））５質量部、表１に記載の正孔輸送剤８０質量部、表１に記載の電子輸送剤５０質量部、及びバインダー樹脂（ポリカーボネート）１００質量部と、溶剤（テトラヒドロフラン）８００質量部とを、ボールミルに仕込み、５０時間混合・分散させて単層型感光体用の塗布液を調製した。なお、実施例１０では、Ｘ型無金属フタロシアニンに変えてＹ型チタニルフタロシアニン（Ｙ−ＴｉＯＰｃ）を電荷発生剤として用いて塗布液を調製した。
【０１４２】
（単層型感光体の作成）
得られた塗布液を、ディップコート法により導電性基材（アルミニウム素管）上に塗布した後、塗膜を１００℃にて３０分間熱風により乾燥させて、膜厚２５μｍの単層型電子写真感光体を作成した。
【０１４３】
（感度測定）
ドラム感度試験機（ＧＥＮＴＥＣ社製）を用いて、単層型電子写真感光体の表面電位を＋７００Ｖ（Ｖ０）に帯電させた状態でハロゲンランプの白色光からバンドパスフィルターを用いて取り出した波長７８０ｎｍの単色光（半値幅２０ｎｍ、光強度１．５μＪ／ｍ２）を感光体表面に１．５秒間照射した。露光開始から０．５秒経過した時点での感光体の表面の残留電位をＶＬとして感光体の感度を測定した。実施例１〜９、及び比較例１の感光体の感度（ＶＬ）を、表１に記す。
【０１４４】
【表１】
0005417378.tif 000017
【０１４５】
表１によれば、一般式（１）で表されるトリアリールアミン誘導体であるＨＴＭ−１〜ＨＴＭ−７を正孔輸送剤として用いた単層型電子写真感光体は、従来知られる正孔輸送剤であるＨＴＭ−８を用いた単層型電子写真感光体よりも、残留電位（ＶＬ）が低く感度特性に優れることが分かる。
【０１４６】
〔実施例１０〜１６、及び比較例２〕
＜積層型電子写真感光体の評価＞
表２に記載の電荷発生剤、及び正孔輸送剤を用いて、下記方法に従って積層型電子写真感光体を作成し、積層型電子写真感光体の感度の評価を行った。
【０１４７】
（下引き層の形成）
アルミナとシリカとにより表面処理された後、湿式分散しながらメチルハイドロジェンポリシロキサンにより表面処理された酸化チタン（ＳＭＴ−０２（試作品）、テイカ株式会社製、数平均一次粒子径１０ｎｍ）２．８質量部と、共重合ポリアミド樹脂（ダイアミドＸ４６８５、ダイセル・デグサ株式会社製）１質量部とを、エタノール１０質量部、及びブタノール２質量部とともに、ビーズミルにより５時間分散させて、下引き層用の塗布液を調製した。
【０１４８】
得られた下引き層用の塗布液を、孔径５μｍのフィルターによりろ過した後、アルミニウム製のドラムである導電性支持体上にディップコート法により塗布し、１３０℃で３０分熱処理して、膜厚１．５μｍの下引き層を形成した。
【０１４９】
（積層型感光体の作成）
電荷発生剤（Ｙ型チタニルフタロシアニン顔料）１質量部と、バインダー樹脂（ポリビニルブチラール樹脂、デンカブチラール＃６０００ＥＰ、電気化学株式会社製）１質量部とを、プロピレングリコールモノメチルエーテル４０質量部、及びテトラヒドロフラン４０質量部とともに、ビーズミルにより２時間分散させて、電荷発生層用の塗布液を調製した。
【０１５０】
得られた電荷発生層用の塗布液を、孔径３μｍのフィルターによりろ過した後、導電性支持体表面の下引き層上にディップコート法により塗布し、５０℃で５分間乾燥させて、膜厚０．３μｍの電荷発生層を形成した。
【０１５１】
次いで、表２に記載の正孔輸送剤７０質量部と、酸化防止剤（３，５−ジ−ｔｅｒｔ−ブチル−４−ヒドロキシトルエン）５質量部と、バインダー樹脂（Ｚ型ポリカーボネート樹脂、ＴＳ２０５０、帝人化成株式会社製）１００質量部とを、テトラヒドロフラン７００質量部に溶解させて、電荷輸送層用の塗布液を調製した。
【０１５２】
得られた電荷輸送層用の塗布液を電荷発生層用の塗布液と同様に、導電性支持体表面の電荷発生層上に塗布し、１３０℃にて３０分乾燥させて、膜厚２０μｍの電荷輸送層を形成して、積層型電子写真感光体を作成した。
【０１５３】
（感度測定）
ドラム感度試験機（ＧＥＮＴＥＣ社製）を用いて、積層型電子写真感光体の表面電位を−７００Ｖ（Ｖ０）に帯電させた状態でハロゲンランプの白色光からバンドパスフィルターを用いて取り出した波長７８０ｎｍの単色光（半値幅２０ｎｍ、光強度０．４μＪ／ｍ２）を感光体表面に１．５秒間照射した。露光開始から０．５秒経過した時点での感光体の表面の残留電位をＶＬとして感光体の感度を測定した。実施例１０〜１６、及び比較例２の感光体の感度（ＶＬ）を、表２に記す。
【０１５４】
【表２】
0005417378.tif 000018
【０１５５】
表２によれば、一般式（１）で表されるトリアリールアミン誘導体であるＨＴＭ−１〜ＨＴＭ−７を正孔輸送剤として用いた積層型電子写真感光体は、従来知られる正孔輸送剤であるＨＴＭ−８を用いた積層型電子写真感光体よりも、残留電位（ＶＬ）の絶対値が小さく感度特性に優れることが分かる。
【０１５６】
〔実施例１７〜２３、及び比較例３〕
＜正帯電単層型電子写真感光体の転写メモリー電位、及び画像の評価＞
表３に記載の電荷発生剤、正孔輸送剤、及び電子輸送剤を用いて、実施例８と同様に正帯電単層型電子写真感光体を作成した。得られた正帯電単層型電子写真感光体を用いて、以下の方法に従い、接触帯電方式の帯電部を備える画像形成装置における、転写メモリー電位、及び画像の評価を行った。
【０１５７】
（転写メモリー電位、及び画像の評価）
実施例１７〜２３、及び比較例３で得られた正帯電単層型電子写真感光体を、帯電部を帯電ローラーに換装したプリンター（ＦＳ−５３００ＤＮ、京セラミタ株式会社製）に装着し、転写バイアスをオフした時の白紙部電位と転写バイアスをオンした時の白紙部電位との差を転写メモリーとして評価した。また１時間耐久印刷した後、印刷画像を観察し、画像不良の発生の有無を評価した。画像の評価は、画像不良が見られないものを◎とし、一辺１０ｍｍのベタパッチがハーフトーン部にゴーストとして現れる状態を○とし、前述のベタパッチがゴーストとして現れるとともに、一辺３ｍｍのアルファベットがゴーストとして現れその文字がはっきり読める状態を×とした。実施例１７〜２３、及び比較例３の感光体の転写メモリー及び画像の評価結果を表３に示す。
【０１５８】
【表３】
0005417378.tif 000019
【０１５９】
表３によれば、一般式（１）で表されるトリアリールアミン誘導体であるＨＴＭ−１〜ＨＴＭ−７を正孔輸送剤として用いた単層型電子写真感光体を用いる場合、接触帯電方式の帯電部を備える転写メモリーが発生しやすい画像形成装置であっても、転写メモリー電位の絶対値を低くすることができ、ゴーストのない良好な画像を得やすいことが分かる。他方、従来知られる正孔輸送剤であるＨＴＭ−９を用いた単層型電子写真感光体を用いる場合、接触帯電方式の帯電部を備える転写メモリーが発生しやすい画像形成装置では、転写メモリー電位の絶対値が高くなってしまい、画像形成時のゴーストの発生も抑制できないことが分かる。
【符号の説明】
【０１６０】
１０  積層型感光体
１０’  下引き層を有する積層型感光体
１１  導電性基体
１２  電荷発生層
１３  電荷輸送層
１４  下引き層
２０  単層型感光体
２０’  下引き層を有する単層型感光体
２１  感光層
【図１】
0005417378.tif 000022
【図２】
0005417378.tif 000023
【図３】
0005417378.tif 000024
【図４】
0005417378.tif 000025
【図５】
0005417378.tif 000026
【図６】
0005417378.tif 000027
【図７】
0005417378.tif 000028
【図８】
0005417378.tif 000029